(57)【要約】【課題】セラミック本体とサイドマージン部の界面接着力を高めることで、信頼性を向上させることができる積層セラミックキャパシタ及びその製造方法を提供する。【解決手段】誘電体層を含み、互いに対向する第１面及び第２面、上記第１面と第２面を連結する第３面及び第４面を有するセラミック本体と、上記セラミック本体の内部に配置され、上記第１及び第２面に露出し、且つ上記第３面または第４面に一端が露出する複数の内部電極と、上記第１面及び第２面に露出した上記内部電極の端部上に配置された第１サイドマージン部及び第２サイドマージン部と、を含む積層セラミックキャパシタであって、上記セラミック本体の第１面及び第２面と上記第１サイドマージン部及び第２サイドマージン部との間には、それぞれ接着層が配置されており、上記第１及び第２サイドマージン部の平均厚さが２μｍ以上１０μｍ以下である、積層セラミックキャパシタを提供する。【選択図】図４
2020021921.tif 000002
【特許請求の範囲】
【請求項１】
誘電体層を含み、互いに対向する第１面及び第２面、前記第１面と第２面を連結する第３面及び第４面を有するセラミック本体と、
前記セラミック本体の内部に配置され、前記第１及び第２面に露出し、且つ前記第３面または第４面に一端が露出する複数の内部電極と、
前記第１面及び第２面に露出した前記内部電極の端部上に配置された第１サイドマージン部及び第２サイドマージン部と、を含む積層セラミックキャパシタであって、
前記セラミック本体の第１面及び第２面と前記第１サイドマージン部及び第２サイドマージン部との間には、それぞれ接着層が配置されており、
前記第１及び第２サイドマージン部の平均厚さが２μｍ以上１０μｍ以下である、積層セラミックキャパシタ。
【請求項２】
前記複数の内部電極のうち、中央部に配置される内部電極の末端と接する前記第１または第２サイドマージン部領域の厚さに対して、最外側に配置される内部電極の末端と接する前記第１または第２サイドマージン部領域の厚さの比率が１．０以下である、請求項１に記載の積層セラミックキャパシタ。
【請求項３】
前記複数の内部電極のうち、中央部に配置される内部電極の末端と接する前記第１または第２サイドマージン部領域の厚さに対して、前記セラミック本体の角と接する前記第１または第２サイドマージン部領域の厚さの比率が１．０以下である、請求項１または２に記載の積層セラミックキャパシタ。
【請求項４】
前記誘電体層の厚さが０．４μｍ以下、前記内部電極の厚さが０．４μｍ以下の、請求項１から３のいずれか一項に記載の積層セラミックキャパシタ。
【請求項５】
複数個の第１内部電極パターンが所定の間隔を置いて形成された第１セラミックグリーンシート、及び複数個の第２内部電極パターンが所定の間隔を置いて形成された第２セラミックグリーンシートを製造する段階と、
前記第１内部電極パターンと前記第２内部電極パターンが交差されるように前記第１セラミックグリーンシートと前記第２セラミックグリーンシートを積層することで、セラミックグリーンシート積層本体を形成する段階と、
前記第１内部電極パターンと第２内部電極パターンの末端が幅方向に露出した側面を有するように、前記セラミックグリーンシート積層本体を切断する段階と、
前記第１内部電極パターンと第２内部電極パターンの末端が露出した側面に、接着剤が塗布された側面用セラミックシートを付着することで、第１サイドマージン部及び第２サイドマージン部を形成する段階と、を含む積層セラミックキャパシタの製造方法であって、
前記第１及び第２セラミックグリーンシートの厚さが０．６μｍ以下、前記第１及び第２内部電極パターンの厚さが０．５μｍ以下の、積層セラミックキャパシタの製造方法。
【請求項６】
前記側面用セラミックシート上に前記接着剤を印刷方法により塗布する、請求項５に記載の積層セラミックキャパシタの製造方法。
【請求項７】
前記第１及び第２サイドマージン部の平均厚さが２μｍ以上１０μｍ以下である、請求項５または６に記載の積層セラミックキャパシタの製造方法。
【請求項８】
前記複数個の第１及び第２内部電極パターンのうち、中央部に配置される内部電極パターンの末端と接する前記第１または第２サイドマージン部領域の厚さに対して、最外側に配置される内部電極パターンの末端と接する前記第１または第２サイドマージン部領域の厚さの比率が１．０以下である、請求項５から７のいずれか一項に記載の積層セラミックキャパシタの製造方法。
【請求項９】
前記複数個の第１及び第２内部電極パターンのうち、中央部に配置される内部電極の末端と接する前記第１または第２サイドマージン部領域の厚さに対して、前記セラミックグリーンシート積層本体の角と接する前記第１または第２サイドマージン部領域の厚さの比率が１．０以下である、請求項５から８のいずれか一項に記載の積層セラミックキャパシタの製造方法。
【請求項１０】
前記第１サイドマージン部及び第２サイドマージン部を形成する段階の後に、
前記セラミックグリーンシート積層本体を焼成することで、幅方向の側面に第１及び第２サイドマージン部が配置されたセラミック本体を製造する段階をさらに含む、請求項５から９のいずれか一項に記載の積層セラミックキャパシタの製造方法。
【発明の詳細な説明】
【技術分野】
【０００１】
本発明は、セラミック本体とサイドマージン部の界面接着力を高めることで、信頼性を向上させることができる積層セラミックキャパシタ及びその製造方法に関する。
【背景技術】
【０００２】
通常、キャパシタ、インダクタ、圧電体素子、バリスタ、またはサーミスタなどのセラミック材料を用いる電子部品は、セラミック材料からなるセラミック本体と、本体の内部に形成された内部電極と、上記内部電極と接続されるようにセラミック本体の表面に設けられた外部電極と、を備える。
【０００３】
近年、電子製品の小型化及び多機能化に伴い、チップ部品も小型化及び高機能化する傾向にあるため、積層セラミックキャパシタにも、小型でありながらも、容量が大きい高容量の製品が求められている。
【０００４】
積層セラミックキャパシタの小型化及び高容量化のためには、電極有効面積の最大化（容量の実現に必要な有効体積分率の増加）が求められる。
【０００５】
上記のように小型及び高容量の積層セラミックキャパシタを実現するために、積層セラミックキャパシタを製造するにあたり、内部電極が本体の幅方向に露出するようにすることで、マージンのない設計によって内部電極の幅方向の面積を最大化するとともに、かかるチップの製作後に、焼成前の段階で、チップの幅方向の電極露出面にマージン部を別に付着して完成する方法が適用されている。
【０００６】
しかし、上記方法において、側面用セラミックグリーンシートをセラミック本体の側面に熱圧着方式により付着する場合、サイドマージン部とセラミック本体との接着力の弱化により、サイドマージン部がセラミック本体の側面に完全に接着される形態ではなく、一部が剥離される現象が発生する。
【０００７】
このようなサイドマージン部の一部が剥離される現象は外観不良をもたらすだけでなく、絶縁抵抗特性の低下及び耐湿信頼性不良を引き起こし得る。
【０００８】
特に、超小型及び高容量の製品において、上記セラミック本体とサイドマージン部の界面接着力を高めるために過度な熱圧着工程が行われる場合、厚さの薄い誘電体層及び内部電極にダメージが加えられ、電気的特性の低下及び不良発生の可能性がさらに高くなるという問題がある。
【０００９】
したがって、超小型及び高容量の製品において、セラミック本体とサイドマージン部の界面接着力を高めることができる研究が必要な状況である。
【先行技術文献】
【特許文献】
【００１０】
【特許文献１】韓国公開特許第２０１０−０１３６９１７号公報
【発明の概要】
【発明が解決しようとする課題】
【００１１】
本発明は、セラミック本体とサイドマージン部の界面接着力を高めることで、信頼性を向上させることができる積層セラミックキャパシタ及びその製造方法を提供することを目的とする。
【課題を解決するための手段】
【００１２】
本発明の一実施形態は、誘電体層を含み、互いに対向する第１面及び第２面、上記第１面と第２面を連結する第３面及び第４面を有するセラミック本体と、上記セラミック本体の内部に配置され、上記第１及び第２面に露出し、且つ上記第３面または第４面に一端が露出する複数の内部電極と、上記第１面及び第２面に露出した上記内部電極の端部上に配置された第１サイドマージン部及び第２サイドマージン部と、を含む積層セラミックキャパシタであって、上記セラミック本体の第１面及び第２面と上記第１サイドマージン部及び第２サイドマージン部との間にはそれぞれ接着層が配置されており、上記第１及び第２サイドマージン部の平均厚さが２μｍ以上１０μｍ以下である、積層セラミックキャパシタを提供する。
【００１３】
本発明の他の実施形態は、複数個の第１内部電極パターンが所定の間隔を置いて形成された第１セラミックグリーンシート、及び複数個の第２内部電極パターンが所定の間隔を置いて形成された第２セラミックグリーンシートを製造する段階と、上記第１内部電極パターンと上記第２内部電極パターンが交差されるように上記第１セラミックグリーンシートと上記第２セラミックグリーンシートを積層することで、セラミックグリーンシート積層本体を形成する段階と、上記第１内部電極パターンと第２内部電極パターンの末端が幅方向に露出した側面を有するように、上記セラミックグリーンシート積層本体を切断する段階と、上記第１内部電極パターンと第２内部電極パターンの末端が露出した側面に、接着剤が塗布された側面用セラミックシートを付着することで、第１サイドマージン部及び第２サイドマージン部を形成する段階と、を含む積層セラミックキャパシタの製造方法であって、上記第１及び第２セラミックグリーンシートの厚さが０．６μｍ以下、第１及び第２内部電極パターンの厚さが０．５μｍ以下の、積層セラミックキャパシタの製造方法を提供する。
【発明の効果】
【００１４】
本発明の一実施形態によると、内部電極が、誘電体層の幅方向において全体的に形成され、且つセラミック本体の幅方向の側面に露出しており、その上に第１及び第２サイドマージン部を別に付着するが、この際、セラミック本体ではなく側面用セラミックシート上に接着剤を塗布し、セラミック本体の側面に第１及び第２サイドマージン部を形成する。これにより、セラミック本体とサイドマージン部の界面接着力を高め、外観不良を減少させることができる。
【００１５】
また、セラミック本体とサイドマージン部の界面接着力を高めることで、絶縁抵抗が高く、耐湿信頼性を向上させることができる。
【図面の簡単な説明】
【００１６】
【図１】本発明の一実施形態による積層セラミックキャパシタを示す概略的な斜視図である。
【図２】図１のセラミック本体の外観を示す斜視図である。
【図３】図２のセラミック本体の焼成前のセラミックグリーンシート積層本体を示す斜視図である。
【図４】図２のＡ方向から見た側面図である。
【図５ａ】本発明の他の実施形態による積層セラミックキャパシタの製造方法を概略的に示す断面図である。
【図５ｂ】本発明の他の実施形態による積層セラミックキャパシタの製造方法を概略的に示す断面図である。
【図５ｃ】本発明の他の実施形態による積層セラミックキャパシタの製造方法を概略的に示す断面図である。
【図５ｄ】本発明の他の実施形態による積層セラミックキャパシタの製造方法を概略的に示す斜視図である。
【図５ｅ】本発明の他の実施形態による積層セラミックキャパシタの製造方法を概略的に示す断面図である。
【図５ｆ】本発明の他の実施形態による積層セラミックキャパシタの製造方法を概略的に示す断面図である。
【発明を実施するための形態】
【００１７】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために拡大縮小表示（または強調表示や簡略化表示）がされることがある。
【００１８】
図１は本発明の一実施形態による積層セラミックキャパシタを示す概略的な斜視図である。
【００１９】
図２は図１のセラミック本体の外観を示す斜視図である。
【００２０】
図３は図２のセラミック本体の焼成前のセラミックグリーンシート積層本体を示す斜視図である。
【００２１】
図４は図２のＡ方向から見た側面図である。
【００２２】
図１から図４を参照すると、本実施形態による積層セラミックキャパシタ１００は、セラミック本体１１０と、上記セラミック本体１１０の内部に形成される複数の内部電極１２１、１２２と、上記セラミック本体１１０の外表面に形成される外部電極１３１、１３２と、を含む。
【００２３】
上記セラミック本体１１０は、互いに対向する第１面１及び第２面２と、上記第１面と第２面を連結する第３面３及び第４面４と、上面と下面である第５面５及び第６面６と、を有することができる。
【００２４】
上記第１面１及び第２面２はセラミック本体１１０の幅方向において対面する面、上記第３面３及び第４面４は長さ方向において対面する面、上記第５面５及び第６面６は厚さ方向において対面する面と定義することができる。
【００２５】
上記セラミック本体１１０の形状は特に制限されないが、図面に示すように、直方体形状であることができる。
【００２６】
上記セラミック本体１１０の内部に形成された複数の内部電極１２１、１２２は、セラミック本体の第３面３または第４面４に一端が露出する。
【００２７】
上記内部電極１２１、１２２は、互いに異なる極性を有する第１内部電極１２１及び第２内部電極１２２を一対とすることができる。
【００２８】
第１内部電極１２１の一端は第３面３に露出し、第２内部電極１２２の一端は第４面４に露出することができる。
【００２９】
上記第１内部電極１２１及び第２内部電極１２２の他端は、第３面３または第４面４から所定の間隔を置いて形成される。
【００３０】
上記セラミック本体の第３面３及び第４面４には第１及び第２外部電極１３１、１３２が形成され、上記内部電極とそれぞれ電気的に接続されることができる。
【００３１】
本発明の一実施形態による積層セラミックキャパシタ１００は、上記セラミック本体１１０の内部に配置され、上記第１面及び第２面１、２に露出し、且つ上記第３面３または第４面４に一端が露出する複数の内部電極１２１、１２２と、上記第１面１及び第２面２に露出した上記内部電極１２１、１２２の端部上に配置された第１サイドマージン部１１２及び第２サイドマージン部１１３と、を含む。
【００３２】
上記セラミック本体１１０の内部には複数の内部電極１２１、１２２が形成される。上記複数の内部電極１２１、１２２の各末端は、上記セラミック本体１１０の幅方向の面である第１面１及び第２面２に露出し、露出した端部上に第１サイドマージン部１１２及び第２サイドマージン部１１３が配置される。
【００３３】
第１サイドマージン部１１２及び第２サイドマージン部１１３の平均厚さは、２μｍ以上１０μｍ以下であることができる。
【００３４】
本発明の一実施形態によると、上記セラミック本体１１０は、複数の誘電体層１１１が積層された積層体と、上記積層体の両側面に配置される第１サイドマージン部１１２及び第２サイドマージン部１１３とで構成されることができる。
【００３５】
上記複数の誘電体層１１１は焼結された状態であって、隣接する誘電体層同士の境界は、確認が不可能な程度に一体化されることができる。
【００３６】
上記セラミック本体１１０の長さは、セラミック本体の第３面３から第４面４までの距離に相当する。
【００３７】
上記誘電体層１１１の長さは、セラミック本体の第３面３と第４面４との間の距離を形成する。
【００３８】
これに制限されるものではないが、本発明の一実施形態によると、セラミック本体の長さは４００〜１４００μｍであることができる。より具体的には、セラミック本体の長さは４００〜８００μｍ、または、６００〜１４００μｍであることができる。
【００３９】
上記誘電体層１１１上に内部電極１２１、１２２が形成されることができ、内部電極１２１、１２２は、焼結により、一誘電体層を間に挟んで上記セラミック本体の内部に形成されることができる。
【００４０】
図３を参照すると、誘電体層１１１に第１内部電極１２１が形成される。上記第１内部電極１２１は、誘電体層の長さ方向においては全体的に形成されない。すなわち、第１内部電極１２１の一端は、セラミック本体の第４面４から所定の間隔を置いて形成されることができ、第１内部電極１２１の他端は、第３面３まで形成されて第３面３に露出することができる。
【００４１】
セラミック本体の第３面３に露出した第１内部電極の端部は第１外部電極１３１と接続される。
【００４２】
第１内部電極とは反対に、第２内部電極１２２の一端は、第３面３から所定の間隔を置いて形成され、第２内部電極１２２の他端は、第４面４に露出して第２外部電極１３２と接続される。
【００４３】
上記誘電体層１１１は第１内部電極１２１の幅と同一の幅を有することができる。すなわち、上記第１内部電極１２１は、誘電体層１１１の幅方向においては全体的に形成されることができる。
【００４４】
これに制限されるものではないが、本発明の一実施形態によると、誘電体層の幅及び内部電極の幅は１００〜９００μｍであることができる。より具体的には、誘電体層の幅及び内部電極の幅は１００〜５００μｍ、または、１００〜９００μｍであることができる。
【００４５】
セラミック本体が小型化するにつれ、サイドマージン部の厚さが積層セラミックキャパシタの電気的特性に影響し得る。本発明の一実施形態によると、サイドマージン部の厚さが１０μｍ以下に形成され、小型化した積層セラミックキャパシタの特性を向上させることができる。
【００４６】
本発明の一実施形態において、内部電極と誘電体層は同時に切断されて形成されるものであって、内部電極の幅と誘電体層の幅が同一に形成されることができる。これについてのより具体的な事項は後述する。
【００４７】
本実施形態において、誘電体層の幅は内部電極の幅と同一に形成される。これにより、セラミック本体１１０の幅方向の第１面及び第２面に内部電極１２１、１２２の末端が露出することができる。
【００４８】
上記内部電極１２１、１２２の末端が露出したセラミック本体１１０の幅方向の両側面には、第１サイドマージン部１１２及び第２サイドマージン部１１３が形成されることができる。
【００４９】
上記第１サイドマージン部１１２及び第２サイドマージン部１１３の厚さは１０μｍ以下であることができる。上記第１サイドマージン部１１２及び第２サイドマージン部１１３の厚さが小さいほど、セラミック本体内に形成される内部電極の重なり面積が相対的に広くなることができる。
【００５０】
上記第１サイドマージン部１１２及び第２サイドマージン部１１３の厚さは、セラミック本体１１０の側面に露出する内部電極のショートを防止することができる厚さであれば特に制限されないが、例えば、２μｍ以上であることができる。
【００５１】
上記第１及び第２サイドマージン部の厚さが２μｍ未満である場合には、外部衝撃に対する機械的強度が低下する恐れがあり、上記第１及び第２サイドマージン部の厚さが１０μｍを超える場合には、内部電極の重なり面積が相対的に減少し、積層セラミックキャパシタの高容量の確保が困難であり得る。
【００５２】
積層セラミックキャパシタの容量を最大化するために、誘電体層を薄膜化する方法、薄膜化した誘電体層を高積層化する方法、内部電極のカバレッジを向上させる方法などが考えられている。
【００５３】
また、容量を形成する内部電極の重なり面積を増加させる方法が考えられている。
【００５４】
内部電極の重なり面積を増加させるためには、内部電極が形成されないマージン部の領域を最小化させる必要がある。
【００５５】
特に、積層セラミックキャパシタが小型化するほど、内部電極の重なり領域を増加させるためには、マージン部の領域を最小化させる必要がある。
【００５６】
本実施形態によると、誘電体層の幅方向の全体に内部電極が形成され、サイドマージン部の厚さが１０μｍ以下に設定されるため、内部電極の重なり面積が広いという特徴を有する。
【００５７】
通常、誘電体層が高積層化するほど、誘電体層及び内部電極の厚さは薄くなる。したがって、内部電極のショート現象が頻繁に発生し得る。また、誘電体層の一部にのみ内部電極が形成される場合、内部電極による段差が生じて、絶縁抵抗の加速寿命や信頼性が低下し得る。
【００５８】
しかし、本実施形態によると、薄膜の内部電極及び誘電体層を形成しても、内部電極が誘電体層の幅方向において全体的に形成されるため、内部電極の重なり面積が大きくなり、積層セラミックキャパシタの容量を大きくすることができる。
【００５９】
また、内部電極による段差を減少させることで、絶縁抵抗の加速寿命を向上させるため、優れた容量特性及び信頼性を有する積層セラミックキャパシタを提供することができる。
【００６０】
本発明の一実施形態によると、上記セラミック本体１１０の第１面１及び第２面２と、上記第１サイドマージン部１１２及び第２サイドマージン部１１３との間には、それぞれ接着層１４０が配置される。
【００６１】
従来、第１サイドマージン部及び第２サイドマージン部を形成する方法としては、第１内部電極パターンと第２内部電極パターンの末端が露出したセラミック本体の側面に側面用セラミックシートを付着し、熱と圧力を加えて第１サイドマージン部及び第２サイドマージン部を形成していた。
【００６２】
この場合、上記サイドマージン部とセラミック本体の接着力が低下すると、側面用セラミックシートの浮き上がり問題が発生し、外観不良、絶縁抵抗の減少、及び耐湿信頼性の低下の問題が発生し得る。
【００６３】
上記の問題を防止すべく、従来は、上記サイドマージン部とセラミック本体の接着力を強化するために、高い熱と圧力を加えてサイドマージン部を形成していた。
【００６４】
しかし、このように高い熱と圧力を加える場合、厚さの薄い内部電極及び誘電体層にダメージが加えられ、ショートが発生するなど、電気的特性が低下する問題が発生し得る。
【００６５】
すなわち、超小型及び高容量の積層セラミックキャパシタにおいては、誘電体層及び内部電極の厚さが薄く適用されなければならないため、上記のように高い熱と圧力を加えてサイドマージン部を形成する方法は問題を引き起こす恐れがある。
【００６６】
本発明の一実施形態によると、第１内部電極パターンと第２内部電極パターンの末端が露出したセラミック本体の側面に、接着剤が塗布された側面用セラミックシートを付着して第１サイドマージン部及び第２サイドマージン部を形成するため、低い熱と圧力を加えてもサイドマージン部とセラミック本体の接着力を強化することができる。
【００６７】
これにより、厚さの薄い誘電体層及び内部電極が適用された超小型及び高容量の積層セラミックキャパシタにおいても、誘電体層及び内部電極に加えられるダメージが最小化され、信頼性が向上することができる。
【００６８】
すなわち、本発明の一実施形態によると、上記誘電体層１１１の厚さが０．４μｍ以下、上記内部電極１２１、１２２の厚さが０．４μｍ以下の、超小型の積層セラミックキャパシタであることを特徴とする。
【００６９】
本発明の一実施形態のように、上記誘電体層１１１の厚さが０．４μｍ以下、上記内部電極１２１、１２２の厚さが０．４μｍ以下の、薄膜の誘電体層と内部電極が適用される場合には、従来のように高い熱と圧力を加えてサイドマージン部を形成すると、誘電体層と内部電極にダメージが加えられて電気的特性が低下し得る。
【００７０】
しかし、本発明の一実施形態のように、上記セラミック本体１１０の第１面１及び第２面２と、上記第１サイドマージン部１１２及び第２サイドマージン部１１３との間にそれぞれ接着層１４０が配置された構造を有する場合には、上記誘電体層１１１の厚さが０．４μｍ以下、上記内部電極１２１、１２２の厚さが０．４μｍ以下の、薄膜の誘電体層と内部電極に加えられるダメージが最小化され、信頼性が向上することができる。
【００７１】
上記接着層１４０は、セラミック粉末とバインダーなどを含むセラミックスラリーを含むことができ、上記セラミック粉末はチタン酸バリウム系粉末であることができるが、必ずしもこれに制限されるものではない。
【００７２】
上記接着層１４０がセラミック粉末とバインダーなどを含むセラミックスラリーを含む場合、第１サイドマージン部１１２及び第２サイドマージン部１１３とは、含有する組成が異なる。そのため、接着層１４０とサイドマージン部との境界が確認可能である。
【００７３】
すなわち、上記接着層１４０がセラミック粉末を含む場合であっても、第１サイドマージン部１１２及び第２サイドマージン部１１３とはその組成が異なる。これにより、上記接着層１４０と上記第１サイドマージン部１１２及び第２サイドマージン部１１３とは、その緻密度が互いに異なる。
【００７４】
具体的には、上記第１サイドマージン部１１２及び第２サイドマージン部１１３は、上記接着層１４０に比べて緻密度がより高いことができる。
【００７５】
図４を参照すると、上記複数の内部電極１２１、１２２のうち、中央部に配置される内部電極の末端と接する上記第１または第２サイドマージン部領域の厚さｔｃ１に対して、最外側に配置される内部電極の末端と接する上記第１または第２サイドマージン部領域の厚さｔｃ２の比率は１．０以下であることができる。
【００７６】
中央部に配置される内部電極の末端と接する上記第１または第２サイドマージン部領域の厚さｔｃ１に対して、最外側に配置される内部電極の末端と接する上記第１または第２サイドマージン部領域の厚さｔｃ２の比率の下限値は特に制限されないが、０．９以上であることが好ましい。
【００７７】
本発明の一実施形態によると、従来と異なって、セラミックグリーンシートをセラミック本体の側面に付着して上記第１または第２サイドマージン部を形成するため、第１または第２サイドマージン部の位置毎の厚さが一定である。
【００７８】
すなわち、従来は、セラミックスラリーを塗布若しくは印刷する方式によりサイドマージン部を形成していたため、サイドマージン部の位置毎の厚さのばらつきが激しかった。
【００７９】
具体的には、従来は、セラミック本体の中央部に配置される内部電極の末端と接する第１または第２サイドマージン部領域の厚さが、他の領域の厚さに比べて厚く形成されていた。
【００８０】
例えば、従来は、中央部に配置される内部電極の末端と接する第１または第２サイドマージン部領域の厚さに対して、最外側に配置される内部電極の末端と接する第１または第２サイドマージン部領域の厚さの比率が０．９未満程度と、そのばらつきが大きい。
【００８１】
このようにサイドマージン部の位置毎の厚さのばらつきが大きい従来の場合、同じサイズの積層セラミックキャパシタにおいてサイドマージン部が占める部分が大きいため、容量形成部のサイズを大きく確保することができず、高容量を確保することが困難であった。
【００８２】
これに対し、本発明の一実施形態は、第１及び第２サイドマージン部１１２、１１３の平均厚さが２μｍ以上１０μｍ以下であり、上記複数の内部電極１２１、１２２のうち、中央部に配置される内部電極の末端と接する上記第１または第２サイドマージン部領域の厚さｔｃ１に対して、最外側に配置される内部電極の末端と接する上記第１または第２サイドマージン部領域の厚さｔｃ２の比率が０．９以上１．０以下であるため、サイドマージン部の厚さが薄く、厚さのばらつきが少ないため、容量形成部のサイズを大きく確保することができる。
【００８３】
これにより、高容量の積層セラミックキャパシタの実現が可能である。
【００８４】
一方、図４を参照すると、上記複数の内部電極１２１、１２２のうち、中央部に配置される内部電極の末端と接する上記第１または第２サイドマージン部領域の厚さｔｃ１に対して、上記セラミック本体１１０の角と接する上記第１または第２サイドマージン部領域の厚さｔｃ３の比率は１．０以下であることができる。
【００８５】
中央部に配置される内部電極の末端と接する上記第１または第２サイドマージン部領域の厚さｔｃ１に対して、上記セラミック本体１１０の角と接する上記第１または第２サイドマージン部領域の厚さｔｃ３の比率の下限値は０．９以上であることが好ましい。
【００８６】
上記の特徴により、サイドマージン部の領域毎の厚さのばらつきが少ないため、容量形成部のサイズを大きく確保することができ、これにより、高容量の積層セラミックキャパシタの実現が可能である。
【００８７】
図５ａから図５ｆは、本発明の他の実施形態による積層セラミックキャパシタの製造方法を概略的に示す断面図及び斜視図である。
【００８８】
本発明の他の実施形態によると、複数個の第１内部電極パターンが所定の間隔を置いて形成された第１セラミックグリーンシート、及び複数個の第２内部電極パターンが所定の間隔を置いて形成された第２セラミックグリーンシートを製造する段階と、上記第１内部電極パターンと上記第２内部電極パターンが交差されるように上記第１セラミックグリーンシートと上記第２セラミックグリーンシートを積層することで、セラミックグリーンシート積層本体を形成する段階と、上記第１内部電極パターンと第２内部電極パターンの末端が幅方向に露出した側面を有するように、上記セラミックグリーンシート積層本体を切断する段階と、上記第１内部電極パターンと第２内部電極パターンの末端が露出した側面に、接着剤が塗布された側面用セラミックシートを付着することで、第１サイドマージン部及び第２サイドマージン部を形成する段階と、を含み、上記第１及び第２セラミックグリーンシートの厚さが０．６μｍ以下、第１及び第２内部電極パターンの厚さが０．５μｍ以下の、積層セラミックキャパシタの製造方法を提供する。
【００８９】
以下、本発明の他の実施形態による積層セラミックキャパシタの製造方法を説明する。
【００９０】
図５ａに示すように、セラミックグリーンシート２１１上に、所定の間隔を置いて複数個のストライプ状の第１内部電極パターン２２１を形成する。上記複数個のストライプ状の第１内部電極パターン２２１は、互いに平行に形成することができる。
【００９１】
上記セラミックグリーンシート２１１は、セラミック粉末、有機溶剤、及び有機バインダーを含むセラミックペーストで形成されることができる。
【００９２】
上記セラミック粉末は高い誘電率を有する物質であって、これに制限されるものではないが、チタン酸バリウム（ＢａＴｉＯ３）系材料、鉛複合ペロブスカイト系材料、またはチタン酸ストロンチウム（ＳｒＴｉＯ３）系材料などを用いることができ、チタン酸バリウム（ＢａＴｉＯ３）粉末を用いることが好ましい。上記セラミックグリーンシート２１１が焼成されると、セラミック本体１１０を構成する誘電体層１１１になる。
【００９３】
ストライプ状の第１内部電極パターン２２１は、導電性金属を含む内部電極ペーストによって形成されることができる。上記導電性金属は、これに制限されるものではないが、ニッケル（Ｎｉ）、銅（Ｃｕ）、パラジウム（Ｐｄ）、またはこれらの合金であることができる。
【００９４】
上記セラミックグリーンシート２１１上にストライプ状の第１内部電極パターン２２１を形成する方法は特に制限されないが、例えば、スクリーン印刷法またはグラビア印刷法などの印刷法により形成することができる。
【００９５】
また、図示していないが、さらに他のセラミックグリーンシート２１１上に、所定の間隔を置いて複数個のストライプ状の第２内部電極パターン２２２を形成することができる。
【００９６】
以下、第１内部電極パターン２２１が形成されたセラミックグリーンシートを第１セラミックグリーンシートと称し、第２内部電極パターン２２２が形成されたセラミックグリーンシートを第２セラミックグリーンシートと称する。
【００９７】
次に、図５ｂに示すように、ストライプ状の第１内部電極パターン２２１とストライプ状の第２内部電極パターン２２２とが交差積層されるように、第１及び第２セラミックグリーンシートを交互に積層することができる。
【００９８】
その後、上記ストライプ状の第１内部電極パターン２２１により第１内部電極１２１を形成することができ、ストライプ状の第２内部電極パターン２２２により第２内部電極１２２を形成することができる。
【００９９】
本発明の他の実施形態によると、上記第１及び第２セラミックグリーンシートの厚さｔｄは０．６μｍ以下、第１及び第２内部電極パターンの厚さｔｅは０．５μｍ以下である。
【０１００】
本発明は、誘電体層の厚さが０．４μｍ以下、内部電極の厚さが０．４μｍ以下の薄膜を有する超小型及び高容量の積層セラミックキャパシタであることを特徴とする。したがって、上記第１及び第２セラミックグリーンシートの厚さｔｄは０．６μｍ以下、第１及び第２内部電極パターンの厚さｔｅは０．５μｍ以下であることを特徴とする。
【０１０１】
このように厚さの薄いセラミックグリーンシートと内部電極パターンが適用される場合に、従来の方法によりサイドマージン部を形成すると、高い熱と圧力が加えられるため、誘電体層と内部電極にダメージが加えられ得る。これにより、電気的特性が低下するという問題が発生し得る。
【０１０２】
しかし、本発明の他の実施形態では、後述のように、セラミックグリーンシート積層本体ではなく、側面用セラミックグリーンシート上に接着剤が塗布されてセラミックグリーンシート積層本体の側面に転写されるため、低い熱と圧力だけでセラミック本体とサイドマージン部との接着力が向上することができる。
【０１０３】
これにより、サイドマージン部の剥離による外観不良が発生することがなく、絶縁抵抗が高く、耐湿信頼性が向上することができる。
【０１０４】
すなわち、第１及び第２セラミックグリーンシートの厚さｔｄが０．６μｍ以下、第１及び第２内部電極パターンの厚さｔｅが０．５μｍ以下の薄膜の場合にも、電気的特性に優れ、信頼性が向上することができる。
【０１０５】
図５ｃは、本発明の一実施形態によって第１及び第２セラミックグリーンシートが積層されたセラミックグリーンシート積層本体２２０を示す断面図であり、図５ｄは、第１及び第２セラミックグリーンシートが積層されたセラミックグリーンシート積層本体２２０を示す斜視図である。
【０１０６】
図５ｃ及び図５ｄを参照すると、複数個の平行なストライプ状の第１内部電極パターン２２１が印刷された第１セラミックグリーンシートと、複数個の平行なストライプ状の第２内部電極パターン２２２が印刷された第２セラミックグリーンシートは、互いに交互に積層される。
【０１０７】
より具体的には、第１セラミックグリーンシートに印刷されたストライプ状の第１内部電極パターン２２１の中央部と、第２セラミックグリーンシートに印刷されたストライプ状の第２内部電極パターン２２２の間の間隔とが重なるように積層されることができる。
【０１０８】
次に、図５ｄに示すように、上記セラミックグリーンシート積層本体２２０は、複数個のストライプ状の第１内部電極パターン２２１及びストライプ状の第２内部電極パターン２２２を横切るように切断することができる。すなわち、上記セラミックグリーンシート積層本体２２０は、互いに直交するＣ１−Ｃ１及びＣ２−Ｃ２の切断線に沿って切断された積層本体２１０になることができる。
【０１０９】
より具体的には、ストライプ状の第１内部電極パターン２２１及びストライプ状の第２内部電極パターン２２２を長さ方向に切断することで、一定の幅を有する複数個の内部電極に分割することができる。この際、積層されたセラミックグリーンシートも内部電極パターンとともに切断する。これにより、内部電極の幅と同一の幅を有するように誘電体層が形成されることができる。
【０１１０】
また、Ｃ２−Ｃ２の切断線に沿って、個別のセラミック本体のサイズに合わせて切断することができる。すなわち、第１サイドマージン部及び第２サイドマージン部を形成する前に、棒状積層体をＣ２−Ｃ２の切断線に沿って個別のセラミック本体のサイズに切断することで、複数個の積層本体２１０を形成することができる。
【０１１１】
すなわち、棒状積層体を、重なっている第１内部電極の中心部と第２内部電極の間に形成され、所定の間隔が同一である切断線に沿って切断されるように切断することができる。これにより、第１内部電極及び第２内部電極の一端は、切断面において交互に露出することができる。
【０１１２】
その後、上記積層本体２１０の第１及び第２側面に第１サイドマージン部及び第２サイドマージン部を形成することができる。
【０１１３】
次に、図５ｅに示すように、上記積層本体２１０の第１及び第２側面のそれぞれに、第１サイドマージン部２１２及び第２サイドマージン部（不図示）を形成することができる。
【０１１４】
具体的には、第１サイドマージン部２１２の形成方法として、上部に接着剤２４０が塗布された側面用セラミックグリーンシート２１２を製作し、接着剤２４０が塗布された側面用セラミックグリーンシート２１２をゴム製の打抜き弾性材３００の上部に配置する。
【０１１５】
次に、上記積層本体２１０の第１側面が、上記接着剤２４０が塗布された側面用セラミックグリーンシート２１２と向かい合うように、上記積層本体２１０を９０度回転した後、上記接着剤２４０が塗布された側面用セラミックグリーンシート２１２に上記積層本体２１０を加圧密着させる。
【０１１６】
本発明の他の実施形態によると、側面用セラミックグリーンシート２１２の上部に接着剤２４０が塗布されているため、従来と異なって、低い温度と低い圧力条件で側面用セラミックグリーンシート２１２を積層本体２１０の側面に転写することができる。
【０１１７】
これにより、積層本体２１０に加えられるダメージを最小化することができるため、焼成後における積層セラミックキャパシタの電気的特性の低下を防止することができて、信頼性を向上させることができる。
【０１１８】
上記接着剤２４０が塗布された側面用セラミックグリーンシート２１２に上記積層本体２１０を加圧密着させて側面用セラミックグリーンシート２１２を上記積層本体２１０に転写する場合、上記ゴム製の打抜き弾性材３００により、上記側面用セラミックグリーンシート２１２は上記積層本体２１０の側面の角部まで形成され、残りの部分は切断されることができる。
【０１１９】
図５ｆでは、上部に接着剤２４０が塗布された側面用セラミックグリーンシート２１２が上記積層本体２１０の側面の角部まで形成されたことを示している。
【０１２０】
その後、上記積層本体２１０を回転し、積層本体２１０の第２側面に第２サイドマージン部を形成することができる。
【０１２１】
次に、上記積層本体２１０の両側面に第１及び第２サイドマージン部が形成された積層本体をか焼及び焼成して、セラミック本体を形成することができる。
【０１２２】
その後、上記第１内部電極が露出したセラミック本体の第３側面と、上記第２内部電極が露出したセラミック本体の第４側面に、それぞれ外部電極を形成することができる。
【０１２３】
本発明の他の実施形態によると、側面用セラミックグリーンシートが薄く、且つ厚さのばらつきが少ないため、容量形成部のサイズを大きく確保することができる。
【０１２４】
具体的には、焼成後における第１及び第２サイドマージン部１１２、１１３の平均厚さが２μｍ以上１０μｍ以下であり、位置毎の厚さのばらつきが少ないため、容量形成部のサイズを大きく確保することができる。
【０１２５】
これにより、高容量の積層セラミックキャパシタの実現が可能である。
【０１２６】
その他、上述の本発明の一実施形態における特徴と同一の部分に関する説明は、重複を避けるためにここでは省略する。
【０１２７】
以下、実験例を挙げて本発明をより詳細に説明するが、これは発明の具体的な理解のためのものにすぎず、本発明の範囲が実験例によって限定されるものではない。
（実験例）
本発明の一実施形態によって、側面用セラミックグリーンシートのみでサイドマージン部を形成した比較例と、上部に接着剤が塗布された側面用セラミックグリーンシートでサイドマージン部を形成した実施例をそれぞれ準備した。
【０１２８】
そして、幅方向に内部電極が露出し、マージンのないグリーンチップの電極露出部に、上記比較例と実施例の側面用セラミックグリーンシートを付着してサイドマージン部を形成することができるように、セラミックグリーンシート積層本体を形成した。
【０１２９】
チップの変形を最小化した条件で一定の温度と圧力を加えながら、セラミックグリーンシート積層本体の両面に側面形成用セラミックグリーンシートを付着し、０６０３サイズ（横×縦×高さ：０．６ｍｍ×０．３ｍｍ×０．３ｍｍ）の積層セラミックキャパシタグリーンチップを製作した。
【０１３０】
上記側面形成用セラミックグリーンシートを付着する工程では、従来と異なって低い温度と圧力を印加し、具体的には、９０℃以下及び０．５ｔｏｎ以下の圧力条件で行った。
【０１３１】
このように製作が完了した積層セラミックキャパシタの試験片を、４００℃以下、窒素雰囲気でか焼工程を経て、焼成温度１２００℃以下、水素濃度０．５％Ｈ２以下の条件で焼成した後、外観不良、絶縁抵抗、及び耐湿特性などの電気的特性を総合的に確認した。
【０１３２】
側面用セラミックグリーンシートのみでサイドマージン部を形成した比較例の場合、サイドマージン部の形成時に低い温度と圧力が加えられるため、サイドマージン部が本体から剥離される外観不良が発生し、これにより、絶縁抵抗低下及び耐湿特性低下の問題が発生した。
【０１３３】
しかし、上部に接着剤が塗布された側面用セラミックグリーンシートでサイドマージン部を形成した実施例の場合、低い温度と圧力が加えられてもセラミック本体とサイドマージン部の接着力に優れ、剥離不良がなく、絶縁抵抗特性に優れており、耐湿信頼性も向上した。
【０１３４】
一方、従来の積層セラミックキャパシタのように、上部に接着剤が塗布されていない側面用セラミックグリーンシートでサイドマージン部を形成する場合、上記サイドマージン部とセラミック本体との間に浮き上がり問題が発生し、外観不良、絶縁抵抗の減少、及び耐湿信頼性の低下の問題が発生し得る。
【０１３５】
上記のような問題を防止すべく、従来は、上記サイドマージン部とセラミック本体の接着力を強化するために、高い熱と圧力を加えてサイドマージン部を形成していた。
【０１３６】
具体的には、従来は、１１０℃及び１．０ｔｏｎの高い熱と圧力を加えてサイドマージン部を形成する場合にも剥離不良の問題が発生し、本発明の実施例の条件のように９０℃及び０．５ｔｏｎの低い熱と圧力を加える場合には、外観不良、絶縁抵抗の減少、及び耐湿信頼性の低下の問題が頻繁に発生するという問題がある。
【０１３７】
本発明は、上述の実施形態及び添付図面によって限定されず、添付の特許請求の範囲によって限定される。したがって、特許請求の範囲に記載された本発明の技術的思想から外れない範囲内で、当技術分野の通常の知識を有する者によって多様な形態の置換、変形、及び変更が可能であり、これも本発明の範囲に属するといえる。
【符号の説明】
【０１３８】
１１０  セラミック本体
１１１  誘電体層
１１２、１１３  第１及び第２サイドマージン部
１２１、１２２  第１及び第２内部電極
１３１、１３２  第１及び第２外部電極
１４０  接着層
【図１】
2020021921.tif 000003
【図２】
2020021921.tif 000004
【図３】
2020021921.tif 000005
【図４】
2020021921.tif 000006
【図５ａ】
2020021921.tif 000007
【図５ｂ】
2020021921.tif 000008
【図５ｃ】
2020021921.tif 000009
【図５ｄ】
2020021921.tif 000010
【図５ｅ】
2020021921.tif 000011
【図５ｆ】
2020021921.tif 000012